Керамический пигмент
CERAMIC PIGMENT

Изобретение относится к технологии силикатов, а именно к составам керамических пигментов, которые могут быть использованы в производстве фарфоровых и фаянсовых изделий.
2
2
3
2
3
2
2
2
3
2
3
2
Известен керамический пигмент, содержащий, мас.%: SiO 32,2-40,6; AlO 8,9-12,2; FeO 14,4-20,5; CaO 3,2-4,1; MgO 1,7-1,8; KO 1,4-1,6; NaO 1,9-2,4; CrO 12,0-16,0; MnO 7,0-9,0; NiO 2,0-4,0; TiO 0,3-0,4 [1].
Задачей изобретения является упрощение технологии приготовления пигмента.
2
2
3
2
3
2
2
3
2
2
2
3
2
2
3
2
3
2
2
3
2
2
2
3
Технический результат достигается тем, что керамический пигмент, включающий SiO, AlO, FeO, CaO, KO, CrO, TiO, дополнительно содержит ZrO и PrO при следующем соотношении компонентов, мас. %: SiO 32,0-40,0; AlO 25,0-30,0; FeO 6,0-8,0; CaO 3,0-4,0; KO 1,0-1,6; CrO 12,0-16,0; TiO 1,0-2,0; ZrO 6,4-9,0; PrO 1,0-2,0.
Составы керамического пигмента приведены в таблице.
Измельченные сырьевые компоненты обжигают при температуре 1200°С, размалывают, просеивают через сетку №0056. Пигмент вводят в глазурную суспензию в количествах, требуемых в зависимости от интенсивности окраски, и тщательно перемешивают. Глазурную суспензию с пигментом наносят на поверхность обожженных керамических изделий и обжигают в интервале температур 1000-1250°С.
Цвет пигмента - зелено-коричневый.
Источник информации
SU 408919, С03С 1/04, 1974.